(57)【要約】【課題】長時間にわたり弾発力並びに耐衝撃性に優れたガットを提供する。【解決手段】芯糸と巻糸が異なる繊維で構成されたガットであって、芯糸又は巻糸の一方が、繰り返し単位の９５モル％以上が、下記式（１）で示されるポリケトンで構成される繊維のフィラメントで構成されたことを特徴とするガット。【化１】2009061151.tif 000006【選択図】なし【特許請求の範囲】
【請求項１】
芯糸と巻糸が異なる繊維のフィラメントで構成されたガットであって、芯糸又は巻糸の一方が、繰り返し単位の９５モル％以上が下記式（１）で示されるポリケトンで構成される繊維のフィラメントで構成されたことを特徴とするガット。
【化１】
2009061151.tif 000005
【請求項２】
芯糸又は巻糸の一方が、ポリケトンで構成される繊維のフィラメントで、他方が、ポリアミド系合成繊維のフィラメントで構成されたことを特徴とする請求項１に記載のガット。
【発明の詳細な説明】
【技術分野】
【０００１】
本発明はガットに関するものであり、特に長時間にわたり弾発力に優れたガットに関する。
【背景技術】
【０００２】
従来、テニスやバトミントン等のラケットのガットには、牛や羊の腸、鯨筋等の動物筋に適度の撚りをかけて樹脂によりコーティングした天然ガットや、ポリアミド繊維等の合成繊維を用いたものが提供されている。
天然ガットは、弾発力、コントロール性、打球感、ホールド感は良好であるが、耐久性、耐水性が低いという問題がある。
これに対して、合成繊維製のガットは耐久性、耐水性は良好であるが、ガットの張りを強くし反発性を良くした状態で長時間使用した場合、徐々にガットが伸長して、ガットのテンションが低下して弾発力が低くなり、ガットを張り替える必要がしばしばあった。特にナイロンは公定水分率が高く湿潤状態になると更に伸長する特性があり、ガットが濡れた場合にはその傾向が強い。
特許文献１には、アラミド繊維を用いたガットが耐衝撃性等に優れていることが開示されているが、ガットの生命線である弾発力については充分とはいい難く、長時間にわたり弾発力に優れたガットが要求されていた。
【０００３】
【特許文献１】特開平０５−１６１７２６号公報
【発明の開示】
【発明が解決しようとする課題】
【０００４】
本発明は、かかる要求に応えたガットを提供するものである。
【課題を解決するための手段】
【０００５】
本発明者は、前記課題を解決するために鋭意検討した結果、本発明に到達したものである。
すなわち、本発明は下記の通りである。
（１）芯糸と巻糸が異なる繊維のフィラメントで構成されたガットであって、芯糸又は巻糸の一方が、繰り返し単位の９５モル％以上が下記式（１）で示されるポリケトンで構成される繊維（以下「ポリケトン繊維」という。）のフィラメントで構成されたことを特徴とするガット。
【化１】
2009061151.tif 000002
（２）芯糸又は巻糸の一方が、ポリケトンで構成される繊維のフィラメント、他方が、ポリアミド系合成繊維のフィラメントで構成されたことを特徴とする上記（１）記載のガット。
【発明の効果】
【０００６】
本発明は、長時間にわたる弾発力並びに耐衝撃性に優れたガットを提供するものである。
【発明を実施するための最良の形態】
【０００７】
本発明について以下に具体的に説明する。
本発明のポリケトン繊維を構成するポリケトンは、繰り返し単位の９５モル％以上、好ましくは９８モル％以上、特に９９．６モル％以上が、上記式（１）で示されるものであり、５モル％未満の範囲で、上記式（１）以外の繰り返し単位、例えば、下記式（２）に示すもの等を含有していても良い。
【化２】
2009061151.tif 000003
但し、Ｒは、エチレン以外の炭素数１〜３０の有機基であり、例えば、プロピレン、ブチレン、１−フェニルエチレン等の基であり、Ｒの水素原子の一部または全部が、ハロゲン基、エステル基、アミド基、水酸基、エーテル基で置換されていてもよい。もちろん、Ｒは二種以上であってもよく、例えば、プロピレン基と１−フェニルエチレン基が混在していてもよい。
【０００８】
ポリケトンの固有粘度［η］は、好ましくは１ｄｌ／ｇ以上、より好ましくは２ｄｌ／ｇ以上、特に好ましくは４ｄｌ／ｇ以上であり、好ましくは２０ｄｌ／ｇ以下、より好ましくは１５ｄｌ／ｇ以下、時に好ましくは１０ｄｌ／ｇ以下である。
尚、固有粘度［η］は次の定義式に基づいて求められる値である。
【数１】
2009061151.tif 000004
式中のｔ及びＴは、それぞれヘキサフルオロイソプロパノール（セントラル硝子（株）社製）及び該ヘキサフルオロイソプロパノールに溶解したポリケトンの希釈溶液の２５℃での粘度管の流過時間である。Ｃは、上記希釈溶液の濃度であり、ヘキサフルオロイソプロパノール１００ｍｌ中のポリケトンの質量（ｇ）である。
ポリケトンには、必要に応じて、酸化防止剤、ラジカル抑制剤、他のポリマー、艶消し剤、紫外線吸収剤、難燃剤、金属石鹸等の添加剤を含有させてもよい。
【０００９】
次に、ポリケトン繊維の好ましい特性としては、引張強度は１０ｃＮ／ｄｔｅｘ以上、特に好ましくは１５ｃＮ／ｄｔｅｘ以上であり、３０ｃＮ／ｄｔｅｘ以下であり、引張伸度は３％以上、より好ましくは３．５％以上、特に好ましくは４％以上であり、１５％以下、より好ましくは１０％以下、さらに好ましくは８％以下、特に好ましくは６％以下であり、引張弾性率は１００ｃＮ／ｄｔｅｘ以上、より好ましくは２００ｃＮ／ｄｔｅｘ以上、特に好ましくは３００ｃＮ／ｄｔｅｘ以上であり、１０００ｃＮ／ｄｔｅｘ以下である。
【００１０】
ポリケトン繊維の形態は、フィラメントであり、長さ方向に均一なものや太細のあるものでもよく、繊維の断面形状は、丸型、三角、Ｌ型、Ｔ型、Ｙ型、Ｗ型、八葉型、扁平（扁平度１．３〜４程度のもので、Ｗ型、Ｉ型、ブーメラン型、波型、串団子型、まゆ型、直方体型等がある）、ドッグボーン型等の多角形型、多葉型、中空型や不定形なものでもよい。
好ましい単糸繊度は、マルチフィラメントの場合は０．０１〜１０ｄｔｅｘ、より好ましくは０．１〜１０ｄｔｅｘ、特に好ましくは０．５〜５ｄｔｅｘの範囲であり、モノフィラメントの場合は、１０〜１００００ｄｔｅｘ、より好ましくは１０〜５０００ｄｔｅｘの範囲である。又、好ましい総繊度は１０〜１００００ｄｔｅｘ、より好ましくは３０〜５０００ｄｔｅｘの範囲である。
【００１１】
ポリケトン繊維の糸条形態は、マルチフィラメント糸、モノフィラメント糸であり、本発明の目的達成上、マルチフィラメント糸が好ましく、マルチフィラメントの場合、１０００Ｔ／ｍ以下の加撚を施し、強固に結束させることが好ましいが、加工時の結束性さえ保たれれば、無撚であっても良い。
本発明においては、芯糸と巻糸が異なる繊維のフィラメントで構成されたガットであって、芯糸又は巻糸の一方がポリケトン繊維のフィラメントで構成されたことを特徴とするガットである。
巻糸には、芯巻糸と側巻糸があるが、一方のみの場合と、両方がある場合があり、巻糸として用いるとは、芯巻糸及び又は側巻糸に用いることをいう。又、巻糸層は１層乃至複数層設けてもよく、希望に応じて、適宜選定すればよい。
【００１２】
本発明では、芯糸又は巻糸を、ポリケトン繊維フィラメント１００％で構成することが好ましいが、必要に応じて、５０質量％以下、好ましくは３０質量％以下の範囲内において、下記に例示した、芯糸又は巻糸の他方を構成する繊維フィラメント（以下「繊維Ｂ」という。）と引き揃えや合撚、交編等により混用しても良い。又、芯巻糸又は側巻糸の一方を、ポリケトン繊維フィラメントで構成し、他方を繊維Ｂで構成してもよいし、さらには、複数の芯巻糸層及び又は複数の側巻糸層を設ける場合、それらのいずれか一層又は複数層をポリケトン繊維フィラメントで構成し、他の巻糸層を繊維Ｂで構成しても良い。
ポリケトン繊維のフィラメントが、ガットを構成する繊維に占める質量比率は、好ましくは１０％以上、より好ましくは１５％以上、さらに好ましくは２０％以上、特に好ましくは２５％以上であり、８０％以下、好ましくは７０％以下、より好ましくは６５％以下、さらに好ましくは６０％以下である。
【００１３】
繊維Ｂとしては、ナイロン６、ナイロン６６、ナイロン６とナイロン６６の共重合体等のポリアミド系繊維フィラメントが最適であるが、他にも、天然ガットに用いられる動物筋や、アラミド繊維（パラ系、メタ系）、ポリビニルアルコール繊維、全芳香族ポリエステル繊維、ポリフェニレンサルファイド繊維、ポリ（ｐ−フェニレンベンゾビスオキサゾール）繊維、超高分子量ポリオレフィン繊維のフィラメントが挙げられ、これらの二種以上を引き揃えや合撚、交編等により混用してもよい。好ましい単糸繊度は、マルチフィラメントの場合は０．０１〜１０ｄｔｅｘ、より好ましくは０．１〜１０ｄｔｅｘ、特に好ましくは０．５〜５ｄｔｅｘの範囲であり、モノフィラメントの場合は、１０〜１００００ｄｔｅｘ、より好ましくは１０〜５０００ｄｔｅｘの範囲である。又、好ましい総繊度は１０〜１００００ｄｔｅｘ、より好ましくは３０〜５０００ｄｔｅｘでの範囲ある。
糸条形態は、マルチフィラメント糸、モノフィラメント糸であり、本発明の目的達成上、マルチフィラメント糸が好ましく、マルチフィラメントの場合、１０００Ｔ／ｍ以下の加撚を施し、強固に結束させることが好ましいが、加工時の結束性さえ保たれれば、無撚であっても良い。
【００１４】
本発明において、ガットを作製する方法としては、例えば、モノフィラメント又はマルチフィラメント１本〜複数本を芯糸にして、その外周にモノフィラメント又はマルチフィラメントを芯巻糸として巻回して接着剤で固着する。さらに、芯巻糸の外周に、モノフィラメント又はマルチフィラメントを側巻糸として編組し、それらを接着剤で固着後、最外層を樹脂により被覆する方法が挙げられる。
特に、フィラメント間空隙の充填、接着並びに最外層の被覆のためにナイロン樹脂、ウレタン樹脂、その他の合成樹脂等を用いてのコーティング等により接着、被覆層を設けるとガットの摩耗を防止すると共に耐久性が更に向上し好ましい。また更に、被覆層の上にフッ素樹脂、シリコーン樹脂による被覆層を形成すると更に好ましい。
さらには芯糸並びに巻糸の単糸繊度や総繊度を、芯糸の単糸繊度や総繊度が、巻糸の単糸繊度や総繊度より細くしたりあるいは太くしてもよい。
【００１５】
本発明のガットの好ましい直径としては、３ｍｍ以下、より好ましくは２ｍｍ以下、さらに好ましくは１ｍｍ以下、特に好ましくは０．９ｍｍ以下であり、０．４ｍｍ以上、特に好ましくは０．５ｍｍ以上、さらに好ましくは０．６ｍｍ以上である。
本発明のガットは、１ｍｍ以下、特に０．９ｍｍ以下という細径のガットにおいても、弾発力並びに耐衝撃性に優れたものであり、軽量化が図れるという大きな特徴を有するものである。
【００１６】
尚、例えば屋外で強い紫外線を受けることによってポリケトン繊維の引張強度等の低下を抑制する目的で、繊維又はガットの接着剤や被覆層に、紫外線吸収剤（例えば、ベンゾフェノン系、ベンゾトリアゾール系、ヒンダードアミン系の一種又は二種以上の組み合わせがある。）及び／又は紫外線遮蔽剤（例えば、酸化チタン、酸化鉄、酸化セリウム等の微粒子があり、平均粒径は０．０１〜０．６μｍが好ましい。）を含有させることが好ましい。紫外線吸収剤及び／又は紫外線遮蔽剤の含有量は、ガットの質量に対して０．００１〜１０質量％の範囲が好ましい。
本発明のガットを、例えばテニスラケットに張設するに際しては、少なくとも縦糸に用いるのが好ましく、用いるガット全てを本発明のガットで構成するのが最適であるが、縦糸又は横糸の一方のみに用い、他方に従来公知のガットを用いてもよい。好ましくは、用いるガットの５０質量％以上が本発明のガットで構成されているのがよい。
【実施例】
【００１７】
本発明を実施例などに基づいて更に具体的に説明するが、本発明はこれら実施例などにより何ら限定されるものではない。
本発明における測定方法及び評価方法は以下の通りである。
（１）引張強度、引張伸度、引張弾性率
ＪＩＳ−Ｌ−１０１３に準じて測定する。
サンプル長：２０ｃｍ、引張速度：２０ｃｍ／分で測定し、２０回測定した時の平均値を求める。
【００１８】
（２）弾発力、耐衝撃性の評価
作成したガットをテニスラケットに縦糸６０ポンド、横糸５０ポンドで張設し、３０人のテニススクールのアマチュアプレーヤーに実際に硬式テニスボールを打球させ、弾発力、耐衝撃性についてアンケート調査を行った。この調査はガットを張設して１日後及び２０日後の２回について行った。
◎：３０人中２４人以上が良いと答えた場合
○：３０人中１８〜２３人が良いと答えた場合
△：３０人中１５〜１７人が良いと答えた場合
×：３０人中１４人以下が良いと答えた場合
【００１９】
［実施例１］
１６７０ｄｔｅｘ／１２５０ｆのポリケトン繊維マルチフィラメント（旭化成せんい（株）社製；商標サイバロン；引張強度１８ｃＮ／ｄｔｅｘ、引張伸度５％、引張弾性率３５０ｃＮ／ｄｔｅｘ）１本を芯糸に、芯糸の周囲に芯巻糸として、２２０ｄｔｅｘのナイロン６モノフィラメント糸を４本巻回し、ナイロン系接着剤で相互に固着させた。
次いで、さらに、その外周に２２０ｄｔｅｘのナイロン６モノフィラメント糸１５本を側巻糸として編組し、それらをナイロン系接着剤にて固着した。その後、最外層にナイロン樹脂による被覆層を形成して直径約０．８ｍｍのガットを作製した。
得られたガットを評価した結果は、１日後の弾発力、耐衝撃性は共に◎、２０日後の弾発力、耐衝撃性も共に◎と優れたものであった。
【００２０】
［比較例１］
実施例１において、ポリケトン繊維に代えて１６７０ｄｔｅｘ／９６４ｆのパラ系アラミド繊維マルチフィラメント糸（引張強度２０ｃＮ／ｄｔｅｘ、引張伸度４．５％、引張弾性率５００ｃＮ／ｄｔｅｘ）を用いた以外は実施例１と同様にして得られたガットを評価した結果は、１日後の弾発力は○、耐衝撃性は○、２０日後の弾発力は△、耐衝撃性は○と実施例１に対比して劣ったものであった。
【００２１】
［実施例２］
２１００ｄｔｅｘナイロン６モノフィラメント１本を芯糸に、芯糸の周囲に芯巻糸として、糸２８０ｄｔｅｘ／２０８ｆのポリケトン繊維マルチフィラメント（旭化成せんい（株）社製；商標サイバロン；引張強度１８ｃＮ／ｄｔｅｘ、引張伸度５％、引張弾性率３５０ｃＮ／ｄｔｅｘ）を４本巻回し、ナイロン系接着剤で相互に固着させた。
次いで、さらに、その外周に２２０ｄｔｅｘのナイロン６モノフィラメント糸１５本を側巻糸として編組し、それらをナイロン系接着剤にて固着した。その後、最外層にナイロン樹脂による被覆層を形成して直径約０．９ｍｍのガットを作製した。
得られたガットを評価した結果は、１日後の弾発力、耐衝撃性は共に◎、２０日後の弾発力、耐衝撃性も共に◎と優れたものであった。
【産業上の利用可能性】
【００２２】
本発明は、長時間にわたり弾発力並びに耐衝撃性に優れたガットを提供するものである。